(57)【要約】本発明は、（ａ）担体構造体及び該担体構造体に担持された触媒種とから成る触媒複合体、（ｂ）触媒蒸留条件下、触媒蒸留装置において、低級アルケン類を触媒複合体と接触させることを特徴とする低級アルケン類、低級アルケン類混合物を選択的にオリゴマー化する方法、及び（ｃ）触媒蒸留条件下、１以上の触媒蒸留装置を水素添加することを特徴とするハイオクタン化合物の製造方法に関する。【特許請求の範囲】
【請求項１】
触媒蒸留装置において使用される触媒複合体であって、
ａ）無機酸化物で構成され、空隙率が０．３０〜０．９５の範囲であり、表面積が４０ｍ２／ｇ〜５００ｍ２／ｇであり、クラッシュ強度が２．４〜９．９ｋｇ／構造単位である担体構造体であって、リング、中空シリンダー、２、３又は４枚のセル隔壁を有する、交差又は複数隔壁リング又はシリンダー、サドル、中実リング、中実シリンダー、球及びハニカム体から選択される形状をもつ担体構造体と、
ｂ）前記担体構造体上に担持された触媒活性種を触媒複合体重量の０．０１〜１０重量％、
とからなる触媒複合体。
【請求項２】
前記空隙率が０．３０〜０．９５であり、前記表面積が５０ｍ２／ｇ〜５００ｍ２／ｇであり、前記クラッシュ強度が２．４〜９．９ｋｇ／単位である請求項１記載の触媒複合体。
【請求項３】
前記無機酸化物が、アルミナ、シリカ、チタニア、ジルコニア及びこれらの混合物からなる群から選択される請求項１又は２記載の触媒複合体。
【請求項４】
前記無機酸化物がγ−アルミナである請求項１又は２記載の触媒複合体。
【請求項５】
前記無機酸化物がα−アルミナである請求項記載の触媒複合体。
【請求項６】
前記担体構造体がラシヒリングの形状である請求項１〜５のうちのいずれか一項に記載の触媒複合体。
【請求項７】
前記触媒活性種が、ＩＶ、Ｖ、ＶＩ、ＶＩＩ族、又はＶＩＩＩ族金属を含む請求項１〜６のうちのいずれか一項に記載の触媒複合体。
【請求項８】
前記触媒活性種が、ＶＩ族、ＶＩＩ族又はＶＩＩＩ族金属を含む請求項１〜６のうちのいずれか一項に記載の触媒複合体。
【請求項９】
前記触媒活性種がニッケルを含む請求項８記載の触媒複合体。
【請求項１０】
前記金属が、金属塩又は金属錯体の形状である請求項７〜９のうちのいずれか一項に記載の触媒複合体。
【請求項１１】
前記金属塩がイオンの形状である請求項１０記載の触媒複合体。
【請求項１２】
前記金属塩が、金属硫酸塩、金属リン酸塩、金属シュウ酸塩、又は金属酢酸塩である請求項１０記載の触媒複合体。
【請求項１３】
前記触媒活性種が硫酸ニッケルである請求項１〜６のうちのいずれか一項に記載の触媒複合体。
【請求項１４】
前記触媒活性種が塩化ニッケルである請求項１〜６のうちのいずれか一項に記載の触媒複合体。
【請求項１５】
前記触媒活性種が、硫酸アンモニウム又はリン酸アンモニウムとの混合物である請求項１〜１４のうちのいずれか一項に記載の触媒複合体。
【請求項１６】
前記触媒活性種が、有機酸、無機酸、又はこれらに由来する塩である請求項１〜６のうちのいずれか一項に記載の触媒複合体。
【請求項１７】
前記有機酸が、メタンスルホン酸、トルエンスルホン酸、又はトリフルオロ酢酸である請求項１６記載の触媒複合体。
【請求項１８】
前記無機酸が、硫酸又はリン酸である請求項１６記載の触媒複合体。
【請求項１９】
前記塩が、硫酸アンモニウム又はリン酸アンモニウムである請求項１６記載の触媒複合体。
【請求項２０】
前記触媒活性種が、ＶＩＩＩ族金属及び炭素、水素、酸素、窒素及びリンからなる群から選択される１以上の原子を含むリガンドを含む請求項１〜６のうちのいずれか一項に記載の触媒複合体。
【請求項２１】
前記ＶＩＩＩ族金属がゼロ酸化状態にある請求項２０記載の触媒複合体。
【請求項２２】
前記触媒活性種が、パラジウム、白金又はロジウムである請求項１〜６のうちのいずれか一項に記載の触媒複合体。
【請求項２３】
触媒蒸留カラムにおける充填材料としての請求項１〜２２のうちのいずれか一項に記載の触媒複合体の使用。
【請求項２４】
触媒蒸留カラムにおける触媒としての請求項１〜２２のうちのいずれか一項に記載の触媒複合体の使用。
【請求項２５】
低級アルケンをＣ６〜Ｃ１８アルケンへ選択的にオリゴマー化する方法であって、低級アルケンを触媒蒸留条件下で請求項１〜２２のうちのいずれか一項に記載の触媒複合体に接触させることを含む方法。
【請求項２６】
前記低級アルケンが１−ブテン、２−ブテン及びイソブテンから選択され、Ｃ６〜Ｃ１２アルケンがトリメチルペンテン、ｎ−オクテン、ジメチルヘキセン及びメチルヘプテンから選択される請求項２５記載の方法。
【請求項２７】
前記触媒複合体が、不活性蒸留充填物と混合されている請求項２５又は２６に記載の方法。
【請求項２８】
前記触媒複合体の不活性蒸留充填物に対する比が、１０：１〜１：１０である請求項２７に記載の方法。
【請求項２９】
前記触媒複合体及び不活性蒸留充填物が、触媒蒸留カラムの分離された区域で使用される請求項２７に記載の方法。
【請求項３０】
前記低級アルケンがＣ４アルケンであり、Ｃ６〜Ｃ１８アルケンが主にＣ８アルケンである請求項２５に記載の方法。
【請求項３１】
前記Ｃ８アルケンがトリメチルペンテンである請求項３０に記載の方法。
【請求項３２】
アルケンをアルカンに水素添加する方法であって、アルケンを触媒蒸留条件下で請求項１９〜２１のうちのいずれか一項に記載の触媒複合体及び水素に接触させることを含む方法。
【請求項３３】
前記アルケンが、トリメチルペンテン、ｎ−オクテン、ジメチルヘキセン及びメチルヘプテンから選択される請求項３２に記載の方法。
【請求項３４】
前記触媒複合体が、不活性蒸留充填物と混合されている請求項３１に記載の方法。
【請求項３５】
前記触媒複合体の不活性蒸留充填物に対する比が１０：１〜１：１０である請求項３４に記載の方法。
【請求項３６】
前記触媒複合体及び不活性蒸留充填物が、触媒蒸留カラムの分離された区域で使用される請求項３４に記載の方法。
【請求項３７】
前記アルケンがトリメチルペンテンであり、前記アルカンがトリメチルペンタンである請求項３２〜３５のうちのいずれか一項に記載の方法。
【請求項３８】
ハイオクタン化合物を調製する方法であって、
ａ）Ｃ２〜Ｃ６アルケンを触媒蒸留条件下で請求項１〜２２のうちのいずれか一項に記載の触媒複合体と接触させＣ６〜Ｃ１８アルケンを得る工程と、
ｂ）前記工程ａ）で得た前記Ｃ６〜Ｃ１８アルケンを触媒蒸留条件下で請求項１９〜２１のうちのいずれか一項に記載の触媒複合体及び水素と接触させ、Ｃ６〜Ｃ１８アルカンを得る工程
とを含む方法。
【請求項３９】
前記方法の工程ａ）及びｂ）を単一触媒蒸留カラムで実施する請求項３８に記載の方法。
【請求項４０】
前記方法の工程ａ）及びｂ）を分離された触媒蒸留カラムで実施する請求項３８に記載の方法。
【請求項４１】
前記Ｃ２〜Ｃ６アルケンがＣ４アルケンであり、Ｃ６〜Ｃ１８アルケンがＣ８アルケンである請求項３８及び３９のうちのいずれか一項に記載の方法。
【請求項４２】
前記Ｃ８アルケンがトリメチルペンテンである請求項４１に記載の方法。
【請求項４３】
ハイオクタン化合物を調製する方法であって、
ａ）イソブテンを触媒蒸留条件下で請求項１〜２２のうちのいずれか一項に記載の触媒複合体と接触させトリメチルペンテンを得る工程と、
ｂ）トリメチルペンテンをバッチ式反応条件下又は水素添加反応条件下で水素添加触媒及び水素と接触させトリメチルペンタンを得るステップと、
からなる方法。
【請求項４４】
Ｃ６〜Ｃ１８アルケン類を製造する方法であって、Ｃ２〜Ｃ６アルケン類の混合物を触媒蒸留条件下で請求項１〜２２のうちのいずれか一項に記載の触媒複合体と接触させることを含む方法。
【請求項４５】
混合物中の各Ｃ２〜Ｃ６アルケンが、単一触媒蒸留カラム中にある異なる反応区域内でオリゴマー化される請求項４４に記載の方法。
【請求項４６】
各Ｃ２〜Ｃ６アルケンが、２以上結合する触媒蒸留カラム中にある異なる反応区域内でオリゴマー化される請求項４４に記載の方法。
【請求項４７】
Ｃ２〜Ｃ６アルケン類の混合物が、１以上のＣ４アルケン類を含む請求項４４〜４６のうちのいずれか一項に記載の方法。
【請求項４８】
低級アルケンをＣ６〜Ｃ１８アルケンに選択的にオリゴマー化する方法であって、Ｃ２〜Ｃ６アルケン類とＣ１〜Ｃ６アルカン類との混合物を触媒蒸留条件下で請求項１〜２２のうちのいずれか一項に記載の触媒複合体と接触させることを含む方法。
【請求項４９】
触媒蒸留装置において水素添加触媒として使用される触媒複合体であって、前記触媒複合体が、
ａ）無機酸化物で構成され、空隙率が０．３０〜０．９５の範囲であり、クラッシュ強度が２．４〜９．９ｋｇ／構造単位である担体構造体であって、リング、中空シリンダー、２、３又は４枚のセル隔壁を有する、交差又は複数隔壁リング又はシリンダー、サドル、中実リング、中実シリンダー、球及びハニカム体から選択される形状をもつ担体構造体と、
ｂ）前記担体構造体上に担持された、触媒複合体重量の０．０１〜１０重量％のパラジウム、白金又はロジウムとを含む触媒複合体、
とを含む触媒複合体。
【請求項５０】
前記無機酸化物がα−アルミナである請求項４９に記載の触媒複合体。
【請求項５１】
前記α−アルミナの表面積が０．１〜１．０ｍ２／ｇである請求項５０に記載の触媒複合体。
【請求項５２】
ブタジエンを水素添加する方法であって、ブタジエンを触媒蒸留条件下で請求項４９〜５１のうちのいずれか一項に記載の触媒複合体及び水素に接触させることからなる方法。
【請求項５３】
Ｃ３留分中のメチルアセチレン及びプロパジエンを選択的に水素添加してプロピレンを得る方法であって、Ｃ３留分を触媒蒸留条件下で請求項４９〜５１のうちのいずれか一項に記載の触媒複合体及び水素に接触させることからなる方法。
【請求項５４】
流体接触分解反応（ＦＣＣ）流中のアレン及びプロピンを選択的に水素添加する方法であって、ＦＣＣ流を触媒蒸留条件下で請求項４９〜５１のうちのいずれか一項に記載の触媒複合体及び水素と接触させることからなる方法。
【請求項５５】
ラフィネートＩ又はラフィネートＩＩ流中のブタジエンを選択的に水素添加してブテンを得る方法であって、ラフィネートＩ又はラフィネートＩＩ流を触媒蒸留条件下で請求項４９〜５１のうちのいずれか一項に記載の触媒複合体及び水素と接触させることからなる方法。
【発明の詳細な説明】
【技術分野】
【０００１】
本発明は、低級アルケン類、及びアルケン類の混合物の触媒蒸留によるオリゴマー化に関する。更に詳しくは、本発明は、低級アルケン類の選択的オリゴマー化用の触媒蒸留カラムにおける触媒及び充填媒体である触媒複合体に関する。更に本発明は、アルケン類又は選択的オリゴマー化による生成物を水素添加しハイオクタン製品を製造することに関する。
【背景技術】
【０００２】
触媒蒸留（ＣＤ）は、触媒反応と分離とを１つの蒸留ユニットの中で組み合わせる。この考えは、最初、エステル類の製造のために１９２０年代の初めに実施され（Ｂａｃｋｈａｕｓ，１９２１）、均質な触媒に基づく数多くの化学プロセスに適用されてきている。反応と分離を組み合わせる利点は、Ｓｍｉｔｈによる、不均質触媒を使用する新しい触媒蒸留技術が特許となる（Ｓｍｉｔｈ，１９８０）１９８０年までよく分からなかった。
【０００３】
蒸留プロセス（無触媒）を利用する従来の化学プロセスは、主に２つの分離ユニット操作からなる。これらは、化学反応を行うユニットと、得られる反応混合物から異なる成分を分離する別のユニットとを含む。このような状況下では、化学反応による生成熱を再循環することが困難で、反応区域内の温度を調節するためにしばしば冷却が必要となり、その結果、そのプロセスにおけるエネルギー利用が非効率的となる。更に、好ましい化合物の生産性は、平衡限界に起因する化学プロセスにおける転化率及び選択性によってしばしば限定される。熱及び物質移動抵抗は、このような反応ユニットにおいてしばしば起こる問題であるので、低い触媒性能も触媒の短寿命とともに起こりうる。
【０００４】
化学平衡限界を避け、反応熱を充分に使用するため、従来の蒸留カラムにおいて、化学反応ユニットと分離ユニットとを単に組み合わせることによって、数多くの触媒反応プロセスに成功したアプローチをもたらしている。この組み合わせは、始め、均質反応系で利用された。これらの系は反応及び蒸留の両方に関与するので、これらのプロセスに反応蒸留（ＲＤ）という名前がつけられた。この従来のＲＤプロセスは主に均質反応系に基づくので、ＲＤはまた均質触媒蒸留とも言われている。ＲＤプロセスは、ある種の所望の生成物においては、しばしば高い反応速度及び高い選択性をもたらすものの、まだいくつかの問題がある。これらとして、反応生成物からの触媒の分離、触媒の回収、カラムの汚染及び腐食が挙げられる。更に、触媒組成物に対する生成物純度が厳密に必要である場合は、この生成物を反応蒸留後、集中的に処理し、満足のいく触媒除去レベルを確保しなければならず、これは運転コストを増大させることになる。
【０００５】
固体触媒（不均質系）の表面上で起こる気体反応及び／又は液体反応については、反応生成物は触媒系から簡単に分離することができる。もし不均質反応が蒸留ユニット内部で起こりうる場合は、均質な触媒蒸留内で見られる分離の困難性は克服することができる。しかし対処しなければならない別の要因として、大きな圧力低下を起こすことなく充分な触媒をカラム内に確実に充填することである。これは、テキサスティーバッグとして知られるガラス繊維収納袋を使用した、蒸留カラムの内部の触媒ペレットを懸濁する方法について、Ｓｍｉｔｈ（１９８０）が特許を得る１９８０年まではできなかった。これらのバッグを使用することによって、大きな圧力低下を起こすことなく不均質な触媒の使用が可能となる。均質な触媒蒸留とは異なり、不均質な触媒蒸留が優先的に触媒蒸留（ＣＤ）と呼ばれる。
【０００６】
ＣＤプロセスにおいて、気相と液体相との間の接触は最大に、しかしカラムフラッディング（ｃｏｌｕｍｎ  ｆｌｏｏｄｉｎｇ）は最小になるように、固体触媒を適切な方法で蒸留カラムの内部に充填しなければならない。実際、この触媒を支持あるいは包含する様々な方法が報告されている。［Ｃｒｏｓｓｌａｎｄら、米国特許第５，４３１，８９０号明細書；Ｈｅａｒｎ，米国特許第５，２６６，５４６号明細書；Ｓｈｅｌｄｅｎ，米国特許第５，４１７，９３８号明細書］。ここで、これらの全ての方法に関し、触媒はカラム中の液相及び気相の物質移動抵抗を増加しうる装置の内部に充填されていることに留意されたい。
【０００７】
触媒蒸留プロセスは、不均質反応及び分離を単一の蒸留カラム内で組み合わせるため、しばしば、従来の固定床式反応器を越える、以下の長所を得ることができる。
ｉ）２つの操作が単一ユニット中で組み合わされるので、設備及び生産コストが縮減する。
ｉｉ）反応熱を反応原料の気化のためにインシチュ（ｉｎ−ｓｉｔｕ）で使用するので、エネルギー消費を最小限にすることができる。
ｉｉｉ）反応原料の転化率を内部再循環によって上げることができる。
ｉｖ）反応生成物が形成するに伴って、この生成物を連続的に反応部位又は触媒の表面から除去されるので、標準の化学平衡限界が適用されず、従って、より高い転化率の達成が可能となる。
ｖ）反応生成物が形成するに伴って、この生成物を連続的に反応部位又は触媒の表面から除去することによって、所望の生成物の選択率を改善することができる。
ｖｉ）反応による生成熱を、液体及び蒸気によって効率よく取り除くことができ、従って、触媒部位上又は触媒部位周辺上に高温点ができることを回避あるいは除去することができる。フラッシング液又は蒸気のこの動きは、高分子量オリゴマー化生成物を反応区域から除去するフラッシング効果を持ち、それによって触媒部位を新たな反応のために開放する。触媒の汚染及び被毒の可能性は、大きく減少する。
ｖｉｉ）触媒床は、触媒部位上のフラッシングに常に曝される高温又は沸騰液体及び蒸気に取り囲まれているので、触媒寿命も延ばすことができる。このようなフラッシング効果によって、触媒の汚染及び被毒となる可能性のある後の反応を受ける生成物及び副生物が除去される。
【０００８】
ＣＤ技術には、先に記載したように、従来のプロセスを超える多くの長所があるが、触媒蒸留が、全ての化学反応プロセスでの使用に適切であるわけではない。ＣＤプロセスからの利益を達成するためには、化学反応系が以下の要件を満足するのが好ましい。
ｉ）反応は、液相中で行われるべきである。
ｉｉ）触媒は、長い寿命を保持するため、不均質で熱的、化学的及び物理的に安定で、その構造的完全性を保つべきである。
ｉｉｉ）反応は発熱性であるべきで、反応が平衡限界にある状態において、ＣＤプロセスには、より高い転化率及びさらに大きい生産性をより効率よく達成するために平衡状態をさらに右にシフトさせる選択肢がある。
【０００９】
これらの要件を満足する一つの化学反応として、低級アルケン類（炭素数２〜６のアルケン分子）のオリゴマー化がある。低級アルケン類のアルキル化及びオリゴマー化は、先ず、Ｈｕｓｓ及びＫｅｎｎｅｄｙ（１９９０）、及びＳｍｉｔｈら（１９９１）によって開示された。低級アルケン類のオリゴマー化は、重要な工業的反応であり、モーター燃料、可塑剤、医薬品、染料、樹脂、洗剤、潤滑剤及び添加剤の生産に使用される中間体の生産経路の代表的なものである（Ｏ’Ｃｏｎｎｏｒ及びＫｏｊｉｍａ，１９９０）。ブテンのオリゴマー化に関して、殆ど分岐のないダイマー生成物であるオクテンは、可塑剤の製造において特に有用である。もし分岐が多いものであれば、その混合物はガソリン混和剤として使用することができる。
【００１０】
歴史的には、炭化水素の流体接触分解反応及び水蒸気分解での副生物として得られる全Ｃ４留分を利用して高価生成物（高いオクタン価の生成物）を製造することが抜けている。前記副生物の１成分であるブタジエンはゴムの生産で有用であり、前記副生物から抽出され、ラフィネートＩと言われる混合物として残留Ｃ４留分を残す。ラフィネートＩに含まれるイソブテンは、メチルｔ−ブチルエーテル（ＭＴＢＥ）の生産用原料として使用された。主に直鎖状Ｃ４炭化水素（ブテン類）からなる、イソブテンの除去後のＣ４留分の残留成分は、粗悪なものであるにもかかわらず、主にガソリン混和剤として使用された。ある場合は、この生成物は、単にフレアリングによって処分された。ラフィネートＩＩ中には、ｎ−ブテンが平均含量７０％〜８０％で存在し、その範囲は９０％である場合もある。この原料、即ちより低分子量のオリゴマー、特にＣ８及びＣ１２のものを使用することは、現在の触媒式オリゴマー化プロセスによって実現されている。
【００１１】
均質及び不均質反応に基づく様々なブテンオリゴマー化プロセスが提案されている（Ｋｅｉｍら，１９７９；Ｍａｔｈｙｓ，１９８４；Ｂｅｌｔｒａｍｅら，１９９４）。これらのプロセスでは、所望の生成物、主として短い、殆ど分岐していないオリゴマーに対する高選択率での高オリゴマー化比率が得られるように、もっぱら触媒の選択及びプロセスの最適化に焦点が当てられている。
【００１２】
アルケン類のオリゴマー化を増強する触媒蒸留の使用は、１９９１年、スミスらによる米国特許第５，００３，１２４号明細書に最初に開示された。このプロセスでは、ガラス繊維バッグの内部に配置された酸性イオン交換樹脂が利用された。
【００１３】
アルケンのオリゴマー化の分野においてさらに研究が行われてきたが、殆どの場合、オリゴマー化触媒は布やメッシュバッグのような第２構造体の中に包含され、反応原料は触媒と接触するために、この構造体を通り抜けなければならない。このように、生成物は、触媒から除去すべき構造体の中を通り抜けなければならない。このような例示の１つとして、Ｐｏｄｒｅｂａｒａｃ（１９９２）は、ゼオライトがガラス繊維バック内に直接配置された、ニッケル交換ゼオライト触媒を使用するＣＤカラムでのブテンのジメチル化について研究した。この場合のゼオライト触媒は、触媒上の活性部位をブロックする、望ましくない長鎖オリゴマーが生成することによって速やかに不活性化された。また、この系はガラス繊維バックに起因する物質移動抵抗によって、低い選択率しか示さなかった。
【００１４】
布あるいはメッシュバッグのような第２構造体中に触媒を格納することなく、蒸留カラムの反応区域に直接触媒を配置する代替方法を発見するため、さらに研究がなされている。
【００１５】
Ｇａｏらによる米国特許第６，２９１，７１９号明細書には、非常に特定された形状をした２重官能性触媒構造が開示されている。これらの触媒構造は、樹脂触媒、金属酸化物の超強酸触媒又はモレキュラーシーブ触媒から形成されるが、エーテル化反応、アルキル化反応、水素添加反応、及びＭＴＢＥの分解に適していることが示されている。米国特許第６，２９１，７１９号明細書には、非常に特定された２つの形状に限定された触媒構造が開示され、使用された材料も、非常に狭い表面積値しか有していない。
【００１６】
また、Ｇｏｔｔｌｉｅｂらによる米国特許第５，２４４，９２９号明細書には、強酸性又は塩基性イオン交換樹脂で構成された成型有機触媒体が開示されている。
【発明の開示】
【課題を解決するための手段】
【００１７】
１態様によれば、本発明は、触媒蒸留装置で使用される触媒複合体であって、
ａ）無機酸化物で構成され、空隙率が０．３０〜０．９５の範囲で、表面積が４０ｍ２／ｇ〜５００ｍ２／ｇであり、かつクラッシュ強度が２．４〜９．９ｋｇ／構造単位である担体構造体であって、リング、中空シリンダー、２、３又は４枚のセル隔壁を有する、交差又は複数隔壁リング又はシリンダー、サドル（鞍状体）、中実リング、中実シリンダー、球及びハニカム体から選択される形状を持つ担体構造体と、
ｂ）この担体構造体上に担持された、触媒重量に対し０．０１〜１０重量％の触媒活性種
とを含む触媒複合体を提供する。
【００１８】
別の態様では、本発明は、触媒蒸留装置において水素添加触媒として使用される触媒複合体であって、
ａ）無機酸化物で構成され、空隙率が０．３０〜０．９５であって、クラッシュ強度が２．４〜９．９ｋｇ／構造単位である担体構造体であって、リング、中空シリンダー、２、３又は４枚のセル隔壁を有する、交差又は複数隔壁リング又はシリンダー、サドル（鞍状体）、中実リング、中実シリンダー、球及びハニカム体から選択される形状を持つ担体構造体と、
ｂ）この担体構造体上に担持された、触媒複合体重量に対し０．０１〜１０重量％のパラジウム、白金又はロジウム
とを含む触媒複合体を提供する。
【００１９】
更になお別の態様では、本発明は、低級アルケンを触媒蒸留条件下で、本明細書に記載する触媒複合体と接触させることを含む、低級アルケンをＣ６〜Ｃ１８アルケンへ選択的にオリゴマー化する方法を提供する。
【００２０】
更になお別の態様では、本発明は、アルケンを触媒蒸留条件下で、本明細書に記載する触媒複合体及び水素に接触させることを含む、アルケンをアルカンに水素添加する方法を提供する。
【００２１】
更になお別の態様では、本発明は、ハイオクタン化合物を調製する方法であって、
ａ）Ｃ２〜Ｃ６アルケンを触媒蒸留条件下で本明細書に記載する触媒複合体と接触させ、Ｃ６〜Ｃ１８アルケンを得ること、及び
ｂ）上記工程ａ）で得たＣ６〜Ｃ１８アルケンを触媒蒸留条件下で、水素添加に適切な本明細書に記載する触媒複合体及び水素に接触させ、Ｃ６〜Ｃ１８アルカンを得ること
とを含む方法を提供する。
【００２２】
更になお別の態様では、本発明は、ハイオクタン化合物を調製する方法であって、
ａ）イソブテンを触媒蒸留条件下で本明細書に記載する触媒複合体に接触させ、トリメチルペンテンを得ること、及び
ｂ）トリメチルペンテンをバッチ式反応条件下又は水素添加反応条件下で水素添加触媒及び水素に接触させ、トリメチルペンタンを得ること、
とを含む方法を提供する。
【００２３】
更になお別の態様では、本発明は、Ｃ２〜Ｃ６アルケン類の混合物を触媒蒸留条件下で本明細書に記載する触媒複合体に接触させることを含む、Ｃ６〜Ｃ１８アルケン類を製造する方法を提供する。
【００２４】
更になお別の態様では、本発明は、Ｃ２〜Ｃ６アルケン類とＣ１〜Ｃ６アルカン類との混合物を触媒蒸留条件下で本明細書に記載する触媒複合体に接触させることを含む、低級アルケンをＣ６〜Ｃ１８アルケンに選択的にオリゴマー化する方法を提供する。
【００２５】
更になお別の態様では、本発明は、ブタジエンを触媒蒸留条件下で水素添加に適した、本明細書に記載する触媒複合体及び水素に接触させることを含む、ブタジエンを水素添加する方法を提供する。
【００２６】
更になお別の態様では、本発明は、Ｃ３留分中のメチルアセチレン及びプロパジエンを選択的に水素添加しプロピレンを提供する方法であって、Ｃ３留分を触媒蒸留条件下で水素添加に適した、本明細書に記載する触媒複合体及び水素に接触させることを含む方法を提供する。
【００２７】
更になお別の態様では、本発明は、流体接触分解反応（ＦＣＣ）流中のアレン及びプロピンを選択的に水素添加する方法であって、ＦＣＣ流を触媒蒸留条件下で水素添加に適した、本明細書に記載する触媒複合体及び水素に接触させることを含む方法を提供する。
【００２８】
更に他の態様では、本発明は、ラフィネートＩ又はラフィネートＩＩ流中のブタジエンを選択的に水素添加しブテンを提供する方法であって、ラフィネートＩ又はラフィネートＩＩ流を触媒蒸留条件下で水素添加に適した、本明細書に記載する触媒複合体及び水素に接触させることを含む方法を提供する。
【００２９】
本発明の具体的な実施形態は、本明細書の実施例及びデータの表を含む以下の記載を考慮した時、さらによく理解されるであろう。
【発明を実施するための最良の形態】
【００３０】
担体構造体用の基礎材料
触媒担体材料（担体構造体）は、例えば、無機酸化物から選択することができる。適切な無機酸化物として、アルミナ、ジルコニア、シリカ、チタニア(二酸化チタン)、及びシリカ／アルミナのようなこれらの任意の化学的及び物理的組合せが挙げられる。また、モレキュラーシーブ及びゼオライトのような構造的に設計された材料と選択された無機酸化物との混合物も、触媒支持体として使用するのに適切な組合せである。これらの中でも、アルミナが好ましく、γ−アルミナは更に好ましい。構造的に設計された材料を含む無機酸化物は、担体構造体の基礎材料として役立つ粉末材料として市販されている。
【００３１】
担体構造体
粉末基礎材料は、材料の完全性を損なうことなく（例えば、材料の結晶状態又は元素組成、及び物性を変更することなく）、特定の構造体（以下、本明細書では担体構造体と言う）に形作り、成型し、あるいは成形することができる。担体構造体は、特定の形状を取るのが好ましく、この形状は、リング又はシリンダー、２枚、３枚及び４枚のセル隔壁を有する、交差又は複数隔壁リング又はシリンダー、サドル（鞍状体）（例えば、インタロックスサドル又はベリルサドル、中実リング又はシリンダー、球、及びハニカム体（シングル又はダブル）のような種々の形から選択される。担体構造体の寸法は様々であり、異なる容積のカラム用に異なる寸法を使用することができる。例えば、シンリンダー状担体構造体としては、直径が５ｃｍの大きなものも、６ｍｍの小さなものもありえる。これらのシリンダーの直径に対する長さの比は１：１が好ましいが、この比は１：３〜３：１まで変化させることができる。
【００３２】
形状に加えて、触媒担体の表面積も重要であり、触媒担体を担体構造体の形成のために選択する時、考慮される要因である。広い表面積を持つ触媒担体が非常に望ましい。担体構造体のＢＥＴ表面積は、プロセス、供給、及び反応に応じて、４０〜６００ｍ２／ｇの範囲から選択することができる。この表面積は、６０〜４５０ｍ２／ｇの範囲が好ましく、８０〜３５０ｍ２／ｇの範囲が最も好ましい。
【００３３】
担体構造体は、頑強あるいは頑丈であるべきである。担体構造体のクラッシュ強度は、変化する圧力及び温度に供せられた時の、その強度と消耗に耐える能力との相対測定値を規定する。担体構造体のクラッシュ強度は、１ユニット当たり（即ち単一構造当たり）又は触媒複合体の１ユニット当たり２．４ｋｇ〜９．９ｋｇであるのが好ましい。触媒複合体は、金属化合物又は酸性塩などの触媒活性種がその表面に担持された担体構造体から得られる。
【００３４】
カラム体積空隙率は、担体構造体を反応カラム（例えば触媒蒸留カラム）に無作為に充填した時のこの構造体に直接関連する特徴である。担体構造体の固体部分で占められていないカラムの空間の分率を表すカラム体積空隙率は、担体構造体の形状で決定される。担体構造体の形状は空隙体積に２通りの方法で影響を与える。第一は、担体構造体の中空（完全に又は部分的に取り囲まれている容積領域）内に形成されているか、又は取り囲まれている空間である。第二は、反応カラム内に無作為に負荷された時起こる、担体構造体の不規則な方向性（仮の相対的角度）及び個々の担体構造体間の相互作用によって生まれる空間である。担体構造体の不規則な方向性は、実際上一方向であるが充填された構造内を通るガス又は液体の流れとしては不規則な分布を提供する、カラム内の液体又は蒸気の全体の流れを大きく妨げない。このような流れのパターンは、ガスあるいは液体と担体構造体との接触を強化し、カラム内の空隙スペース蒸気の液体への転化率を向上し、また蒸留カラムの反応区域を通る物質移動抵抗を低下させる。
【００３５】
空隙率が１．０とは、完全に空のカラムを表し、空隙率が０．３０及び０．９５とは、それぞれカラム内の空のスペースが３０及び９５％であることを表す。触媒複合体又は触媒複合体の混合物＋不活性担体構造体を持つカラム内の空隙率は０．３０〜０．９５の間で変動しうる。この空隙率は、０．４０〜０．８５が好ましく、０．５５〜０．７０がさらに好ましい。例えば、長さ６ｍｍ及び外径６ｍｍのシリンダー形状の触媒複合体は、０．５０のカラム空隙率を与える。
【００３６】
構造によって起こされる任意の流れ、カラム内の触媒量の希釈度、生成物の同時分留及び分離は、まとめて、本明細書に記載する触媒複合体が負荷された触媒蒸留カラム内で起こる反応の選択率に寄与する。従って、これらの特徴は、カラム内に無作為に充填する時、触媒複合体の特性又は触媒複合体と触媒担体構造体との均質混合物の特性として見られる、あるいは定義することができる。あるいは、これらの特徴は、触媒複合体の無作為充填特性と言うこともできる。
【００３７】
担体構造体の表面特徴は、このような構造体上で負荷することのできる触媒量に影響を与える。造形過程その他によって平滑な、非多孔質な、又は光沢のある表面にされるものは、担持される負荷触媒の比率変動が広いため望ましくない。平滑なあるいは低多孔質構造には僅かな触媒（０．０１％未満）しか見出せなかった。これは、おそらく、触媒を収容する部位が造形過程でブロックされるという事実によるものと思われる。あるレベルにある表面非平滑性あるいはざらつきは、触媒負荷を補助する。可能な孔径の範囲としては、触媒負荷の広い範囲を可能にすることが望ましい。ここで使用されるアルミナリングから誘導される担体構造体及び触媒複合体のＢＥＴ吸着の研究により、中間細孔及び微細孔が示された。孔径は７０オングストロームから２０オングストローム未満の範囲である。吸着に関する研究は、触媒は殆どが構造体の中間細孔中で発見されることを示唆した。
【００３８】
触媒複合体
触媒複合体は原則的に２つの分離した成分、即ち、担体構造体と触媒としての活性金属又は金属イオン種とを含む。これら二つの成分は、複合材料を製造する手段によって、特徴及び特性を失うことなく組み合わされ、あるいは合成されて、触媒複合体を構成あるいは形成する。
【００３９】
種々の触媒活性種が前記担体構造体上に担持され、触媒複合体を得る。活性種の例として、ＶＩ、ＶＩＩ及びＶＩＩＩ族の金属及び金属イオンが挙げられる。これらの金属及び金属イオンは対応金属塩又は金属錯体から負荷することができる。これらの金属及び金属イオンの中でも、低級アルケン類のオリゴマー化に効率的な、ニッケル塩から負荷されるニッケルイオンがオリゴマー化の活性種として好ましい。硫酸ニッケルの水溶液、又は塩化ニッケル及び硫酸アンモニウムの水溶液から負荷されるニッケルイオンが、活性触媒種としてさらに好ましい。また、オリゴマー化の触媒種として使用される金属は、＋１又は＋２酸化状態であることが好ましい。オリゴマー化は酸触媒系であるので、酸及び酸性塩を支持体上に担持させ、これを触媒として使用できる。さらにニッケルイオンを含むオリゴマー化触媒は、硫酸アンモニウムのような硫酸塩、リン酸アンモニウムのようなリン酸塩及び硫酸、リン酸又はトルエン硫酸のような酸の溶液に曝露することによってさらに増強されうる。このような溶液を本明細書では、触媒増強剤と言う。
【００４０】
触媒活性種は必ずしも金属性である必要はなく、硫酸アンモニウムのようなある種の塩も使用することができる。例えば、硫酸アンモニウムは、水素の存在下でのイソブテンの二量化に適切な触媒活性種である。
【００４１】
パラジウム、白金、ロジウム及びニッケルの金属錯体から負荷される金属は、本明細書に記載するニッケル触媒によるブテンのオリゴマー化によって生成されるオクテン類及びメチル置換ペンテン類の水素添加を始めとするアルケン類の水素添加に効率的である。また、前記塩から誘導される金属イオンが還元され活性な金属種を得る場合、この金属塩を水素添加プロセスにおける触媒種として使用することもできる。
【００４２】
担体構造体上の触媒種の量は、溶液中の金属塩又は金属錯体の量に依り、また、それ程ではないにせよ、前記溶液に担体構造体を暴露した時間の長さにも依る。触媒種の量は、０．０１〜１０重量％から選択でき、例えば、０．０５〜１０％又は０．１〜８重量％である。
【００４３】
オリゴマー化触媒として使用される触媒複合体は、例えば、複合体の重さに対して０．１〜８重量％のニッケルを含むことができる。ニッケル量は、０．２〜６．０重量％が好ましく、更に好ましくは０．５％〜５重量％である。
【００４４】
水素添加触媒として使用される触媒複合体は、例えば、複合体の重さに対して０．０５〜８重量％のパラジウムを含むことができる。パラジウム量は、例えば、０．１〜８％、０．２〜６％、０．２〜５％、０．５〜５％又は０．３〜２重量％が好ましい。
【００４５】
担体構造体上への金属イオンの担持は、業界で公知の方法によって達成することができる。そのような方法の例として、湿式及び乾式含浸法、気化法、吸収法、イオン交換法、ゾル−ゲル法、及び蒸着法が挙げられる。このような技術の説明は、実施例１及び２にある。
【００４６】
触媒蒸留充填
触媒複合体は、触媒蒸留カラム中で使用される場合、複合体をカラム中に無作為に充填した時に得られる複合体の表面積及び空間スペースが大きいため、触媒蒸留充填物として適用される材料又は媒体として効率的である。触媒複合体の触媒成分は、表面積及び空隙体積が反応生成物の分留及び分離に有効である間、所望の１又は複数の化学反応を実行する。従って、複合体は、触媒としても分留媒体としても作用することができる。反応のタイプ、触媒の活性、又は所望の分離のレベルに応じて、触媒複合体を不活性担体構造体（即ち、触媒を含まず、反応に対して不活性である担体構造体）と混合し、触媒蒸留カラム中の触媒蒸留充填物としても使用することができる。触媒複合体を触媒蒸留カラム中の触媒蒸留充填材料としての担体構造体と組み合わせることによって、触媒蒸留プロセスの選択率を向上することができる。選択率におけるこの向上は、ｉ）蒸留カラム中の空隙スペースが増えたこと及びｉｉ）蒸留カラム内の転化率をさらにうまく調節することに依存している。例えば、本発明では、６ｍｍのラシヒリングから製造された複合触媒は、インタロックスサドル（不活性担体構造体）と１：１の比で組合せて混合物を形成し、触媒蒸留充填物として使用することができる。このようなカラム内の無作為充填混合物は、リング（０．４９）とサドル（０．６２）との間の中間である０．５５の空隙体積比率を与える。また、このような担体構造体が反応区域で不活性充填材料として存在することは、蒸留カラム内の転化率をさらにうまく調節できることになる。発熱性触媒反応に関しては、反応によって生成した熱が指数関数的に反応速度を上昇させるにつれ、温度の上昇がコントロール不可となる可能性がある。これを業界では通常「温度暴走」という。温度暴走は、より高い温度によってダイマーのようなオリゴマーの代わりにポリマーのような望ましくない生成物を形成する結果となるため、オリゴマー化反応のような或る反応の選択率に対して特に有害である。従って、反応区域内で担体構造体を不活性な充填材料として使用することは、触媒複合体を反応区域内に細かく分散させることによって蒸留カラムにおける全転化率を調節又は低下させるために使用することができるため、有用である。不活性担体構造体は、触媒複合体用の希釈媒体として作用し、同時に、分留を起こすために付加的な表面積を提供する。このような不活性充填材料の触媒複合体に対する比は、異なる触媒活性種によって変動しうる。不活性充填材料の触媒複合体に対する比は、例えば、１０：１〜１：１０である。
【００４７】
不活性充填材料として使用される担体構造体は、触媒蒸留における使用に適切な任意の公知の充填材料から選択することができる。この充填材料は、ラシヒリング、ポールリング、ペンタリング、荷馬車車輪、ハニカムリング、バールサドル、インタロックスサドル、スーパーインタロックスサドル、ハイ−パック（Ｈｙ−Ｐａｋ）充填物、テラーレット（Ｔｅｌｌｅｒｅｔｔｅ）パッキング、マスパック（Ｍａｓｐａｃ）パッキング、カスケードミニリング及びナッター（Ｎｕｔｔｅｒ）リングなどの種々の形状をとることができる。使用される無作為充填材料の寸法は、蒸留カラムの直径の寸法に依存し、通常、触媒複合体の寸法と同様である。不活性充填材料は、アルミナ、ジルコニア、シリカ及びチタニアのような担体構造体用に使用される材料と同様のものから製造することができるが、また、シリコンカーバイト、金属、セラミック及びプラスティックのようなより多孔質でない材料からも製造することができる。
【００４８】
反応原料及び生成物
本明細書で、「低級アルケン類」という表現は、２〜６個の炭素原子を有するアルケン分子を言う。主要な対象としては、４個の炭素原子を有するアルケン類（１−ブテン、２−ブテン及びイソブテン）である。
【００４９】
本発明の選択的オリゴマー化方法の生成物は、原則的にＣ２〜Ｃ６アルケン類のダイマー及びトリマーである。これらの生成物としては６〜１８個の炭素原子を有するアルケン類を含み、最も関心のある生成物は、Ｃ４アルケン類のダイマーである。これらは、一般式Ｃ８Ｈ１６で表され、ガソリン用添加物として石油業界で広く使用されている。可能性のあるＣ４ダイマーとして、トリメチルペンテン類、ｎ−オクテン類、ジメチルヘキセン類及びメチルヘプテン類が挙げられ、中でも、より分岐したオクテン類はより高いオクタン価を持つので、ジメチルヘキセン類及びトリメチルペンテン類が最も興味深いものである。特に、２，４，４−トリメチルペンテン−１及び２，４，４−トリメチルペンテン−２の水素添加は、オクタン価１００の２，２，４−トリメチルペンタンを生成することができる。驚くべきことに、本発明の触媒蒸留方法によって生成された１−ブテンの二量化で得たオクテン類の生成物は、バッチ式フロー反応器から得られるオクテン生成物と比べてジメチルヘキセン類に富んでいる。ジメチルヘキセン類は、メチルヘプテン類よりオクタン価が高いので、触媒蒸留カラムにおける１−ブテンの二量化は、更なる利点を１−ブテンの二量化から、より高いオクタン価の生成物の形で提供する。
【００５０】
方法の設定手順及び最適化
本発明の方法は、複合触媒を使用する触媒蒸留方法あるいは不活性担体構造体との混合物中の複合触媒が、反応流からのオクテン類の生成及び除去において選択的である反応を可能とするので、「選択的」と呼ばれる。従来のオリゴマー化反応では多数の生成物が形成され、得られた生成物の混合物は、精製し、所望の生成物を単離しなければならない。また、混合物の生産は反応の全選択率に制限される。しかし触媒蒸留に関しては、主に単一生成物又は一群の生成物の生産を増強するようにそのプロセス変数を選択することができる。また反応を調整し、従来の反応条件下では普通反応し続ける中間体生成物を避けるように、プロセス変数を選択することができる。
【００５１】
ＣＤプロセスを実施する時、多くのプロセス変数を変更することができ、殆どの変数を特定の反応又は生成物のために最適化することができる。そのような変数として、供給口の位置、反応区域の位置、運転圧及び供給速度が挙げられる。
【００５２】
・供給口の位置
供給口の位置は、反応ＣＤカラム中のどこに低級アルケン供給原料を導入し且つＣＤカラム中のどこで反応を開始するか決定するものであるので、重要である。１−ブテンの二量化に関しては、１−ブテンの導入口は、この入り口が触媒区域又は反応区域の上に位置する場合と比べて、より高い選択率及び生産性を得る（表８のデータ参照）ために、カラムの触媒区域あるいは反応区域の下に位置するＣＤ内に設けることが好ましい。
【００５３】
触媒区域の上又は下への供給原料の導入後の反応によって、触媒区域に沿って異なる温度プロフィールが生み出され、これは次に転化率及び選択率に影響を与える。この状況はイソブテンに関しても同じで、実施例８に示す。
【００５４】
反応区域の位置つまり触媒複合体のカラム中の位置は、反応を最適化するために変更することができる。ブテンの選択的二量化のためには、低い区域は普通液相温度が高いので、反応区域はカラムにおいて相当高く保つのが好ましい。この高温によって反応は速くなるが、ダイマーの代わりにより大きなオリゴマーの形成に都合がよくなる。
【００５５】
・運転圧の効果
カラム内部の運転圧もＣＤプロセスを最適化するために変更することができる。カラム内の圧力の変更により温度が変化し、従って反応区域における温度を化学反応が起こるのに適し、かつ液相が反応区域内に留まるように、圧力が選択される。ブテンの二量化に関し、運転圧はブテン転化率を向上するより高い圧力、例えば９０〜１１５ｐｓｉである。しかし或るレベルを超えて圧力を増加させるとオクテン選択率を落とす可能性があるので、注意を払わなければならない。
【００５６】
・供給速度の効果
反応原料の供給速度も反応を最適化するために変化させることができる。供給速度が速ければ生産速度も上がるが、反応の選択率に悪影響を与えうる。Ｃ４のオリゴマー化において、反応はＣ１２のような高分子量の生成が進む傾向が大きいので、供給速度が上がるにつれ、Ｃ８生成物の選択率が低下する。本発明において、供給原料は反応器に供給する前に不活性溶剤と混合するのが好ましい。不活性溶剤が存在することにより、カラム中の反応原料の濃度が減少し、その結果、反応における選択率を上昇させる。使用することのできる適切な溶剤として、Ｃ４〜Ｃ８アルカン類、高級アルカン類、シクロアルカン類及びアルキル置換シクロアルカン類が挙げられる。不活性溶剤としてイソペンタンが好ましく使用される。さらに、不活性溶剤は反応によって生じる熱を均一に散逸し、触媒を非活性化する可能性のあるあらゆる高分子量オリゴマー又はコークス前駆体の抽出及び除去を補助する。本発明の触媒複合体を使用することにより達成しうる、物質移動抵抗が極めて低く保たれている限り、蒸留カラムにより生成された生成物の分離は、たとえ速い供給速度であっても、優れた選択率を提供する。
【００５７】
複数の触媒又は反応区域
触媒蒸留カラムはまた、複数の反応を同時に行うために、同じ反応区域内に複数の触媒又は複数の複合触媒を調製することもある。あるいは、このカラムは、カラム内部で、各区域は異なる触媒又は異なる触媒複合体を含んでもよく、各区域は異なる温度プロフィールが適用される、２つの反応区域を持つように設定することもできる。従って、単一カラム内部で異なる触媒あるいは異なる触媒複合体が内臓され、異なる温度で運転されるこれらの反応区域は、複数の反応を行うことができ、その結果、このカラムで複数のプロセスが実行される。これは、例えば、二量化と水素添加とが必要な時、例えばブテンの二量化及び製造されたオクテンの水素添加が必要な時に使用することができる。このような場合、反応区域の１つは、オリゴマー化を記載する実施例１にあるような複合触媒を含んでもよく、残りの反応区域は、白金又はパラジウムのような水素添加触媒種を持つ複合触媒を含むことができる。１以上の反応区域内の多数の触媒及び触媒複合体は、水蒸気分解、炭化水素の熱及び接触クラッキングから誘導されるアルケン類のような異なるアルケン類の混合物の同時又は連続二量化のために使用することができる。そのような混合物の例として、ナフサの水蒸気分解からのラフィネート流、及び流体接触分解反応（ＦＣＣ）プロセスから得られる軽ガスが挙げられる。ラフィネート流は、普通、イソブテン、１−ブテン、２−ブテン、ブタジエン及びブタンを含む。ラフィネートＩＩと言われる別のラフィネート流は、主に、ｎ−ブテン類、ブタン類及び微量のブタジエンを含む。ＦＣＣガスは、Ｃ３、Ｃ４及びＣ５アルケン類又はアルカン類の混合物を含み、時にはＣ４又はＣ５ジエン類を含む場合もある。
【００５８】
複数の触媒蒸留カラムが組み合わされ、平行、同時又は連続反応プロセスを行うこともできる。これは、例えば、２種以上の１−ブテン、２−ブテン及びイソブテンの混合物の同時又は連続二量化のために使用することができる。このプロセスは、同じ又は異なる触媒負荷で、同じ又は異なる触媒又は触媒複合体を使用する２以上の分離カラムにおいて実施することができる。イソブテンは、１−ブテンより反応性が高く、かなり低い温度で二量化し、２−ブテンより反応性が高い。第一反応区域をカラムの低温区域に配置してイソブテンを二量化し、次いで、大部分が残留１−ブテン及び２−ブテンである塔頂留出生成物を、１−ブテン及び２−ブテンの二量化を実施するのに充分な温度の反応区域内の触媒又は触媒複合体を含む第二又は第三カラムに供給することができる。２以上のカラムを使用することによって自由度が与えられ、触媒複合体を蒸留カラムの異なる高さ又は区域に置くことができ、その結果、異なる温度の反応区域が与えられ、望ましくないさらなるオリゴマー化反応を避けることができる。複数のカラムの組合せは、上記したイソオクタン（例えば２，４，４−トリメチルペンタン）の生産のためのイソブテンの二量化及び水素添加反応のような、連続方式で異なる反応を実施するためにも使用することができる。
【００５９】
また、単一又は複数の触媒蒸留カラムは、保護床を連結して使用することもできる。この保護床は、反応原料流をＣＤカラムに導入する前に、この反応原料流から望ましくない反応原料を分離するのに有用である。例えば、保護床を伴う操作は、ブテンの二量化が必要な時、ブテン及びブタジエンからなる供給流に対して有用である。このような場合、ブタジエンは二量化触媒を汚染しうることが知られているので、ブタジエンは蒸留カラムに導入される前に供給流から除去される必要がある。従って、選択的吸着によってブタジエンを除去する、あるいはブタジエンを選択的に水素化してブテンとする保護床を、供給流がＣＤカラムに供給される前にこの供給流を前処理するために、使用することができる。
【００６０】
以下の実施例は、説明のために提供されるものであり、限定のためにあるものではない。
【実施例１】
【００６１】
金属塩からの触媒複合体の製造
長さ及び直径が６ｍｍのγ−アルミナリング由来の担体構造体上の硫酸ニッケルの湿式含浸法によって、代表的な触媒複合体を製造した。１３．５ｇの硫酸ニッケル６水塩を７０ｍｌの脱イオン水に溶解した。次いでこの溶液を１００ｇの担体構造体（γ−アルミナリング）を含む容器（ビーカー）に移した。この容器を約３分間ゆるやかに回し、液体とリングとを均一に接触させた。さらに３０分作業台上で平衡を保った後、リングを空気中で乾燥させた。この後、１１０℃で１２時間乾燥した。次いで、乾燥した材料を焼成した。リングを１１０℃の炉の中に置いた。次いで温度を５℃／分の速さで５００℃まで昇温した。５００℃で１２時間焼成した後、温度をゆっくりと室温まで下げた。このようにして得た触媒複合体を除去し、使用するためにバイアル中に保存した。この含浸手順を繰返し、平均ニッケル含量３重量％の触媒複合体を得た。
【実施例２】
【００６２】
金属錯体からの触媒複合体の製造
Ｐｄ触媒複合体を湿式含浸法により製造した。０．３４ｇの酢酸パラジウム（ＩＩ）を５０ｍＬのアセトンと５０ｍＬの水との混合物に溶解した。この溶液を１６ｇのγ−アルミナリング（表面積が２０４ｍ２／ｇである）に加え、これを２００℃で乾燥した。γ−アルミナリングを含む溶液を回転蒸発器中に置き、溶液を減圧下で濃縮した。Ｐｄを含むγ−アルミナリングを９０℃のオーブンで１日乾燥し、空気中で３５０℃、３時間焼成し、水素中で３５０℃、３時間還元した。Ｐｄを含む触媒複合体を空気から保護した。触媒複合体中のＰｄの重さは０．７重量％であった。
【実施例３】
【００６３】
カラム操作の設定と最適化
実施例の触媒蒸留プロセスは全高２４フィート、内径１インチ、全充填高１６フィートのＣＤカラム上で実施した。カラムは原則的に、上側非反応部、反応区域、リボイラーを有する下側非反応部の３つのセグメントからなる全充填物の高さのコンデンサーで構成されている。非反応部は、不活性充填材料として、１／４インチインタロックスサドル（鞍状体）又は先に記載した公知で適切な他の担体構造体のような触媒担体構造体が詰められている。インタロックスサドルを非反応区域で使用することによって、体積空隙率０．６２となった。触媒複合体からなる反応区域は、前記実施例１及び２で記載したアルミナリングから誘導し、それらの無作為充填の体積空隙率は、０．４９であった。あるいは、全充填物の高さは、触媒複合体と触媒担体構造体との混合物で構成されてもよい。例えば、実施例１及び２のアルミナリングから誘導される触媒複合体及びインタロックスサドル、１：１混合物の体積空隙率は、０．５５であった。
【００６４】
全充填物の高さは複合体上の触媒と供給原料との量に依存し、これによって反応の特性が決定される。触媒蒸留カラムは、通常、全還流で運転される。例えば、１−ブテン又はイソブテンのような供給原料を不活性溶剤と混合し、これをカラムに充填する。不活性溶剤は反応に関与しないが、反応によって生じた熱を反応サイトから散逸させるために使用される。溶剤は、高分子量のオリゴマーや触媒を不活性化する可能性のあるコークス前駆体の抽出／溶解及び除去も助長する。反応原料、生成物及び特定の操作のプロセス条件によっては、溶剤は、ブタン、ペンタン、ヘキサン、高級アルカン類、シクロアルカン類及びアルキル置換シクロアルカン類を含むことができる。例えば、ブテンの二量化に関し、イソペンタンは効率的な溶剤であることが知られている。あるいは、カラム内部の充填材料は、連続的である、即ち、３「区域」に分かれなくてもよい。このような場合、充填材料は、カラム全体を通して本発明の触媒複合体だけで満たされており、この材料は、触媒複合体と不活性充填材料との実質的に均質な混合物を含む。
【００６５】
以下は、ブテン類のオリゴマー化における、種々のプロセスパラメーターの効果の追加の実施例である。
【実施例４】
【００６６】
ブテン類のオリゴマー化におけるリボイラー負荷の効果
１−ブテンの二量化及びオリゴマー化のためのＣＤプロセスにおいて、リボイラー負荷の効果を、１−ブテンの供給速度は４８．１７ｇ／ｈ、イソペンタン供給速度は１３．２７ｇ／ｈ、３．０重量％のＮｉを含む７９．４５ｇの触媒複合体を使用し、合計圧１４０ｐｓｉｇで、リボイラー負荷を２００Ｗ〜３００Ｗに変化させて調べた。触媒複合体は等体積の１／４インチインタロックスサドルと混合した。得られた結果を表１に示す。
【表１】
2007513753.tif 000002
・選択率は、全オリゴマー中のオクテン類の重量割合を表す。
・生産性は、単位重さの触媒複合体によって生成されるオリゴマーの１時間当たりの重さを表す。
【００６７】
リボイラー負荷が増すと、反応区域の温度が数℃上昇し、これに応じて転化率が８５％を超える値から９５％を超える値に増えていることがわかる。驚くべきことに、転化率が増すと、オクテンダイマーへの選択率も増加する。本発明で記載したブテン類のオリゴマー化のような連続反応を従来の反応器で実施した場合、普通、転化率が上がるとダイマーへの選択率は下がる。しかし、実施例によって、本発明で記載した良好な物質移動特性を有する触媒複合体が充填された触媒蒸留によって、オリゴマー化を実施した場合、予想外にオクテンダイマーへの選択率も転化率とともに上昇することが示された。
【００６８】
また、イソブテンのオリゴマー化におけるリボイラー負荷の効果は、イソブテンの供給速度が５８．３０ｇ／ｈ、イソペンタンの供給速度が６３．２５ｇ／ｈ、等体積の１／４インチインタロックスサドルと混合された１．５重量％のＮｉを含む７５ｇの触媒複合体を使用し、合計圧６０ｐｓｉｇで、リボイラー負荷を２５０Ｗから３８０Ｗに増加させても調べた。結果を表２に示す。
【表２】
2007513753.tif 000003
・選択率は、全オリゴマー中のオクテン類の重量割合を表す。
・生産性は、単位重さの触媒複合体によって生成されるオリゴマーの１時間当たりの重さを表す。
【００６９】
リボイラー負荷が増加するにつれ、転化率は基本的に同じ値を保ちつつ、オクテン類への選択率が６５％を超える値から約７６％に増加した。この挙動は、基本的に全てのイソブテンが変換するので、供給速度は７５ｇの触媒複合体に関して少し低いことを示していた。この実施例で、リボイラー負荷が増加すると、還流の流量が増し、オクテンダイマーの選択率がよくなることが示された。
【００７０】
１−ブテン又はイソブテンのオリゴマー化に関し、リボイラー負荷を増やすにつれて、オクテンへの選択率が増し、触媒複合体が反応及び分離の両方に効率的であることが立証される。イソブテンは、１−ブテンより反応性が高いので、蒸留カラム内の温度を下げる低い系内圧力、及び触媒充填物上における低いＮｉ負荷が、イソブテンのオリゴマー化により適していることがわかる。
【実施例５】
【００７１】
運転圧の効果  １−ブテンのオリゴマー化
１−ブテンのオリゴマー化における運転圧の効果を、１−ブテンの供給速度が４８．１７ｇ／ｈ、イソペンタンの供給速度が１３．２７ｇ／ｈであり、１．２倍の体積の１／４インチセラミックインタロックスサドルと混合された３．０重量％のＮｉを含む１４２ｇの触媒複合体を使用して、運転圧を９０ｐｓｉｇから１４０ｐｓｉｇに変更して調べた。１−ブテンのオリゴマー化に関し得られた結果を表３に挙げる。
【表３】
2007513753.tif 000004
・選択率は、全オリゴマー中のオクテン類の重量割合を表す。
・生産性は、単位重さの触媒複合体によって生成されるオリゴマーの１時間当たりの重さを表す。
【００７２】
触媒蒸留カラム中の運転圧を増加させると、反応区域内の温度がそれに対応して上昇した。これは１−ブテンの転化率が９０％を超える値から約９６％に上昇する結果となった。しかし、オクテン類の選択率は僅かに減少した。
【実施例６】
【００７３】
供給速度の影響  １−ブテンのオリゴマー化
１−ブテンのオリゴマー化における供給速度の効果を、等体積の１／４インチインタロックスサドルと混合した３．０重量％のＮｉを含む７９．４５ｇの触媒複合体を使用し、１４０ｐｓｉｇの合計圧で、先ず、１−ブテンの供給速度を３５．３１ｇ／ｈから６６．３７ｇ／ｈに増加させて調べた（表４）。
【表４】
2007513753.tif 000005
・選択率は、全オリゴマー中のオクテン類の重量割合を表す。
・生産性は、単位重さの触媒複合体によって生成されるオリゴマーの１時間当たりの重さを表す。
【００７４】
この効果をさらに、３．０重量％のＮｉ及び１．２倍の体積の１／４インチインタロックスサドルを含む１４２ｇの触媒複合体を使用し、１４０ｐｓｉｇで、１−ブテンの供給速度を４８．１７ｇ／ｈから８５．６３ｇ／ｈに上げることによって調べた（表５）。
【表５】
2007513753.tif 000006
・選択率は、全オリゴマー中のオクテン類の重量割合を表す。
・生産性は、単位重さの触媒複合体によって生成されるオリゴマーの１時間当たりの重さを表す。
【００７５】
供給速度を上げることによって、生産性が上がった。供給速度が低ければ生産性は低く、従って、供給速度を変化させることによって、触媒１ｇ当たりの生産性を最大化するという利点がある。イソブテンのオリゴマー化において、１．５重量％のＮｉ及び等体積の１／４インチインタロックスサドルを含む７５ｇの触媒複合体を用い、６０ｐｓｉｇで、イソブテンの供給速度を５８．３０ｇ／ｈから７７．３８ｇ／ｈへ上げることによる効果を表６に示す。
【表６】
2007513753.tif 000007
・選択率は、全オリゴマー中のオクテン類の重量割合を表す。
・生産性は、単位重さの触媒複合体によって生成されるオリゴマーの１時間当たりの重さを表す。
【００７６】
供給速度を上げるにつれて生産性も上がり、このことは供給速度を変化させることによって生産性を最適化できることを示唆していることが分かる。ＣＤプロセスにおいては、最大生産性のために触媒量と供給速度との最適比がある。
【実施例７】
【００７７】
触媒の安定性  １−ブテンのオリゴマー化
１−ブテンのオリゴマー化に関する触媒の安定性が、表７に示されるデーターから理解できる。
【表７】
2007513753.tif 000008
・選択率は、全オリゴマー中のオクテン類の重量割合を表す。
・生産性は、単位重さの触媒複合体によって生成されるオリゴマーの１時間当たりの重さを表す。
【００７８】
１２２時間の間、リボイラー負荷が３００Ｗ、１−ブテンの供給速度が４８．１７ｇ／ｈ、イソペンタンの供給速度が１３．２７ｇ／ｈで、３．０重量％のＮｉ及び等体積の１／４インチインタロックスサドルを含む７９．４５ｇの触媒複合体を用い、１４０ｐｓｉｇでの転化率、選択率及び生産性は、１２２時間にわたって基本的に同じである。これらのデータは、ブテンのオリゴマー化に関するＣＤプロセスにおいて、触媒複合体が非常に安定していることを示した。反応が終了した後、触媒複合体をカラムから除去した。触媒複合体は無傷に保たれ、この複合体の機械的強度はＣＤカラム中での使用に適していることが観察された。オリゴマー化前後の触媒複合体の表面積を測定すると、それぞれ１８３．７ｍ２／ｇ及び１８２ｍ２／ｇであり、触媒複合体の不活性化に対する安定性及び耐性を示唆した。
【実施例８】
【００７９】
供給位置の効果  １−ブテン及びイソブテンのオリゴマー化
圧力、触媒複合体、リボイラー負荷及び供給速度のような他の全てのプロセス条件を同じにし、蒸留カラムに対する供給口の位置、即ち、供給を触媒区域の上又は下で行うかによって、生産性及び選択率が変化する結果となりうる。１−ブテン及びイソブテンに関し得られた実施例を表８及び９に示す。結果は、供給口位置の変化によって、生産性及び選択率に影響があることを示している。
【表８】
2007513753.tif 000009
・選択率は、全オリゴマー中のオクテン類の重量割合を表す。
・生産性は、単位重さの触媒複合体によって生成されるオリゴマーの１時間当たりの重さを表す。
【００８０】
しかし、イソブテンのオリゴマー化に関しては、触媒区域の上部に供給することがさらに有利である（表９）。
【表９】
2007513753.tif 000010
・選択率は、全オリゴマー中のオクテン類の重量割合を表す。
・生産性は、単位重さの触媒複合体によって生成されるオリゴマーの１時間当たりの重さを表す。
【実施例９】
【００８１】
ＣＤ反応器とバッチ式反応器との比較
１−ブテン及びイソブテンのオリゴマー化
イソブテンの二量化に関するＣＤ反応器の利点を表１０に見ることができる。
【表１０】
2007513753.tif 000011
・滞留時間は、触媒複合体の重量／１−ブテンの質量流速を表す。
・選択率は、全オリゴマー中のオクテン類の重量割合を表す。
・生産性は、単位重さの触媒複合体によって生成されるオリゴマーの１時間当たりの重さを表す。
【００８２】
温度及び反応時間などの反応条件が同じ条件下でＣＤカラムにおいて実施されたオリゴマー化反応の転化率及び選択率は、バッチ式反応器又はフロー式反応器に比べて非常に高い。これは、ＣＤ条件下でのＮｉ含有触媒複合体は、バッチ式又はフロー式反応システムに比べ、オクテンダイマーへの転化率及び選択率が高いことを示している。
【実施例１０】
【００８３】
低級アルケン類のオリゴマー化に対する他の触媒活性種
γアルミナのような多孔性支持体上の触媒成分として、ＮｉＳＯ４の他に、（ＮＨ４）Ｆｅ（ＳＯ４）２、ＦｅＳＯ４及び（ＮＨ４）２ＳＯ４のような他の触媒材料もまたイソブテンの二量化及びオリゴマー化に有効である（表１１）。
【表１１】
2007513753.tif 000012
・選択率は、全オリゴマー中のオクテン類の重量割合を表す。
【実施例１１】
【００８４】
１−ブテンのオリゴマー化におけるＮｉ塩の効果
表１２は、１−ブテンのオリゴマー化に関し、γアルミナに基づく多孔性担体構造体上の種々のＮｉ塩の活性を示す。Ｎｉ硫酸塩は、Ｎｉ塩化物より反応性が高い。ＮＨ４ＣｌをＮｉＣｌ２に添加することにより、ＮｉＣｌ２の活性を増加させた。新しい触媒及び使用した触媒の表面積は大きく違わず、触媒複合体が非常に安定であることを示している。表１３は、１−ブテンのオリゴマー化に関し、多孔性γアルミナは、使用された触媒の表面積の減少から分かるように、ＮｉＳＯ４又はＮｉＣｌ２を支持するために使用されるＮａＹゼオライトやＢａＮａＹゼオライトよりもさらに一層、安定であることを示す。
【表１２】
2007513753.tif 000013
・選択率は、全オリゴマー中のオクテン類の重量割合を表す。
【表１３】
2007513753.tif 000014
・選択率は、全オリゴマー中のオクテン類の重量割合を表す。
【実施例１２】
【００８５】
ＣＤカラムにおける、イソブテンのオリゴマー化及び水素添加によるイソオクタンの一段生産
この実施例では、イソブテンからイソオクタンへの一段生産に関し、同じ一つの蒸留カラム内で、二量化／オリゴマー化触媒を含む上部触媒区域、及び水素添加触媒複合体を含む下部触媒区域の二つの分離した触媒蒸留区域が、を使用するプロセスを使用することで、高い選択率が達成できることを示す。二量化区域において、Ｎｉ触媒複合体は、等体積程度のインタロックスサドルと混合された。イソブテンは、二量化区域の上方の任意の箇所あるいは二量化区域のすぐ下に供給することができる。水素は、水素添加区域の下方に供給すべきである。二量化区域において、触媒複合体は１重量％のニッケルを含んでいた。水素添加区域においては、この触媒複合体は０．７重量％のＰｄを含んでいた。表１４にこの一段反応の結果を示す。カラムに水素を供給しなかった場合（試験番号２−３を参照）、オリゴマーは、８４．９重量％のオクテン類、１３．５重量％のドデセン類及び１．６重量％のヘキサデセン類からなり、オクテン類に対する選択率は８４．９重量％であった。オクテン類は、７７．８重量％の２，４，４−トリメチルペンテン−１及び２２．２重量％の２，４，４−トリメチルペンテン−２で構成されていた。水素を、Ｐｄ触媒複合体を含む反応区域の下方の触媒蒸留カラムに導入した場合（試験番号２−２）、オクテン類が９８％を超えて水素添加され、２，２，４−トリメチルペンタン（オクタン価：１００）となった。ドデセン類及びヘキサデセン類もいくらか水素添加された。水素が存在することで、イソブテンからオクテンへの二量化による生産性が減少することはなく、この実験において、オリゴマー化の僅かな増加が観察された。水素流速は、供給される水素の量がオリゴマーを水素化するのに充分な量になるように調節すべきである。リボイラー負荷が３５０Ｗから３００Ｗに下がったことによって、オクテン類の生産性又は２，２，４−トリメチルペンタンの生産性に重要な影響を与えることはなかった（試験番号２−５及び試験番号２−２を比較）。表１４中の試験番号２−５及び試験番号２−８の比較は、イソブテン供給速度の増加によって、オリゴマー化活性が増加し、２，２，４−トリメチルペンタンの生産性も増加したことを示す。
【００８６】
カラム中の圧力が触媒蒸留カラム中の温度を調節するので、カラム中の圧力は、ＣＤカラム中の温度プロフィールを、ＣＤカラムの上側部でオリゴマーを製造し、ＣＤカラムの下側部で水素添加が起こるのに適するようにすべきである。このプロセスにおける圧力の効果の実施例を表１５に示す。圧力が増加すると、オリゴマー化区域及び水素添加区域の温度が上昇し、オリゴマー化活性及び２，２，４−トリメチルペンタンの生産性が増加したが、オクテン類への選択率は減少したことが分かる。
【００８７】
二量化／オリゴマー化及び水素添加用の触媒複合体の活性は、２０日間の生産の間安定であった。
【表１４】
2007513753.tif 000015
・選択率は、全オリゴマー中のオクテン類の重量割合を表す。
・オリゴマー化活性は、単位重量の触媒によって製造される、１時間当たりのオクテン類、ドデセン類及びヘキサデセン類の重量を表す。
【表１５】
2007513753.tif 000016
・選択率は、全オリゴマー中のオクテン類の重量割合を表す。
・オリゴマー化活性は、単位重量の触媒によって製造される、１時間当たりのオクテン類、ドデセン類及びヘキサデセン類の量を表す。
【実施例１３】
【００８８】
ブタジエンの水素添加
３．７ｇのＰｄアセチルアセトナートを１００ｇのジクロロメタンに溶解し、得られた溶液を直径及び長さが８ｍｍ（表面積：０．２２ｍ２／ｇ）のα−アルミナリング５０ｇに加え、これを２００℃で乾燥した。α−アルミナリングを含む溶液を室温で２４時間振盪した。Ｐｄを含むα−アルミナリングを溶液から取り出し、９０℃のオーブン中で２４時間乾燥した。３５０℃で３時間焼成し、次いで、３５０℃、３時間水素で還元した。触媒複合体を空気から保護した。触媒複合体中のＰｄの重さは、０．３１重量％であった。
【００８９】
ブタジエン及びイソブテンの混合物中のブタジエンの水素添加を、上記した触媒複合体を使用するバッチ式オートクレーブで実施した。ブタジエンの１−ブテン、２−ブテン及びｎ−ブタンへの選択的水素添加は、イソブテン中５．４重量％のブタジエンを含む混合物に関し、バッチ式オートクレーブで、５０〜９０℃の間の温度及び１６０〜３００ｐｓｉｇの間の圧力で行われた。触媒複合体重量は、０．３１重量％のＰｄ負荷で１．６３〜２．４５ｇの間であった。約２〜４時間のうちに１００％のブタジエンが水素添加された。
【００９０】
各刊行物、特許又は特許出願が、引用することで取り込まれるように具体的かつ個別に示されている場合、本明細書で挙げられた全ての刊行物、特許及び特許出願は、ここに本明細書の一部を構成するものとしてその内容を援用する。
【００９１】
引用された全ての刊行物は、出願日前に開示されたものであり、先行する発明ということで、本発明はそのような刊行物に先んじる権利がないことを認めるものであると理解してはならない。
【００９２】
前述の発明は、理解の明白化の目的のために、説明及び実施例によって、いくらか詳しく説明してきたが、添付された請求項の精神及び範囲を逸脱しない限り、本発明の教示に沿ってある変更及び修正をこれに加えてもよいことは当業者には容易に理解される。
【００９３】
この明細書及び添付の請求項において使用されている単数形状「ａ」「ａｎ」及び「ｔｈｅ」は、文脈で明らかに記載しない限り、複数形を含むものであることに留意しなければならない。特に記載しない限り、ここで使用されている技術的及び科学的用語は、この発明が属する技術の分野における当業者に普通に理解されている意味と同じ意味を持つものである。
【手続補正書】
【提出日】平成17年6月6日(2005.6.6)
【手続補正１】
【補正対象書類名】明細書
【補正対象項目名】０００２
【補正方法】変更
【補正の内容】
【０００２】
触媒蒸留（ＣＤ）は、触媒反応と分離とを１つの蒸留ユニットの中で組み合わせる。この考えは、最初、エステル類の製造のために１９２０年代の初めに実施され（Ｂａｃｋｈａｕｓ、米国特許第１，４００，８４９号明細書）、均質な触媒に基づく数多くの化学プロセスに適用されてきている。反応と分離を組み合わせる利点は、Ｓｍｉｔｈによる、不均質触媒を使用する新しい触媒蒸留技術が特許となる（Ｓｍｉｔｈ、米国特許第４，２３２，１７７号明細書）１９８０年までよく分からなかった。
【手続補正２】
【補正対象書類名】明細書
【補正対象項目名】０００５
【補正方法】変更
【補正の内容】
【０００５】
固体触媒（不均質系）の表面上で起こる気体反応及び／又は液体反応については、反応生成物は触媒系から簡単に分離することができる。もし不均質反応が蒸留ユニット内部で起こりうる場合は、均質な触媒蒸留内で見られる分離の困難性は克服することができる。しかし対処しなければならない別の要因として、大きな圧力低下を起こすことなく充分な触媒をカラム内に確実に充填することである。これは、テキサスティーバッグとして知られるガラス繊維収納袋を使用した、蒸留カラムの内部の触媒ペレットを懸濁する方法について、Ｓｍｉｔｈ（米国特許第４，２３２，１７７号明細書）が特許を得る１９８０年まではできなかった。これらのバッグを使用することによって、大きな圧力低下を起こすことなく不均質な触媒の使用が可能となる。均質な触媒蒸留とは異なり、不均質な触媒蒸留が優先的に触媒蒸留（ＣＤ）と呼ばれる。
【手続補正３】
【補正対象書類名】明細書
【補正対象項目名】０００９
【補正方法】変更
【補正の内容】
【０００９】
これらの用件を満足する一つの化学反応として、低級アルケン類（炭素数２〜６のアルケン分子）のオリゴマー化がある。低級アルケン類のアルキル化及びオリゴマー化は、先ず、Ｈｕｓｓ及びＫｅｎｎｅｄｙ（米国特許第４，９３５，５７７号明細書）、及びＳｍｉｔｈら（米国特許第５，００３，１２４号明細書）によって開示された。低級アルケン類のオリゴマー化は、重要な工業的反応であり、モーター燃料、可塑剤、医薬品、染料、樹脂、洗剤、潤滑剤及び添加剤の生産に使用される中間体の生産経路の代表的なものである（Ｏ’Ｃｏｎｎｏｒ及びＫｏｊｉｍａ，１９９０）。ブテンのオリゴマー化に関して、殆ど分岐のないダイマー生成物であるオクテンは、可塑剤の製造において特に有用である。もし分岐が多いものであれば、その混合物はガソリン混和剤として使用することができる。
【手続補正４】
【補正対象書類名】明細書
【補正対象項目名】００１１
【補正方法】変更
【補正の内容】
【００１１】
均質及び不均質反応に基づく様々なブテンオリゴマー化プロセスが提案されている（Ｋｅｉｍら，Ｊ．Ｍｏｌ．Ｃａｔａｌ．，６，７９，１９７９；Ｍａｔｈｙｓら，米国特許第４，４７６，３４１号明細書；Ｂｅｌｔｒａｍｅら，Ａｐｐｌ．Ｃａｔａｌ．，Ａ：ｇｅｎｅｒａｌ，１００，３９−４８，１９９４）。これらのプロセスでは、所望の生成物、主として短い、殆ど分岐していないオリゴマーに対する高選択率での高オリゴマー化比率が得られるように、もっぱら触媒の選択及びプロセスの最適化に焦点が当てられている。
【手続補正５】
【補正対象書類名】明細書
【補正対象項目名】００１３
【補正方法】変更
【補正の内容】
【００１３】
アルケンのオリゴマー化の分野においてさらに研究が行われてきたが、殆どの場合、オリゴマー化触媒は布やメッシュバッグのような第２構造体の中に包含され、反応原料は触媒と接触するために、この構造体を通り抜けなければならない。このように、生成物は、触媒から除去すべき構造体の中を通り抜けなければならない。このような例示の１つとして、Ｐｏｄｒｅｂａｒａｃ（“Ｔｈｅ  Ｄｉｍｅｒｉｚａｔｉｏｎ  ｏｆ  １−Ｂｕｔｅｎｅ  Ｕｓｉｎｇ  Ｃａｔａｌｙｔｉｃ  Ｄｉｓｔｉｌｌａｔｉｏｎ”，Ｍ．Ａ．Ｓｃ．Ｔｈｅｓｉｓ，Ｕｎｉｖｅｒｓｉｔｙ  ｏｆ  Ｗａｔｅｒｌｏｏ，１９９２）は、ゼオライトがガラス繊維バック内に直接配置された、ニッケル交換ゼオライト触媒を使用するＣＤカラムでのブテンのジメチル化について研究した。この場合のゼオライト触媒は、触媒上の活性部位をブロックする、望ましくない長鎖オリゴマーが生成することによって速やかに不活性化された。また、この系はガラス繊維バックに起因する物質移動抵抗によって、低い選択率しか示さなかった。
【手続補正６】
【補正対象書類名】明細書
【補正対象項目名】００１８
【補正方法】変更
【補正の内容】
【００１８】
別の態様では、本発明は、触媒蒸留装置において水素添加触媒として使用される触媒複合体であって、
ａ）無機酸化物で構成され、空隙率が０．３０〜０．９５であって、クラッシュ強度が２．４〜９．９ｋｇ／構造単位である担体構造体であって、リング、中空シリンダー、２、３又は４枚のセル隔壁を有する、交差又は複数隔壁リング又はシリンダー、サドル（鞍状体）、中実リング、中実シリンダー、球及びハニカム体から選択される形状を持つ担体構造体と、
ｂ）この担体構造体上に担持された、触媒複合体重量に対し０．０１〜１０重量％のパラジウム、白金又はロジウムとを含む触媒複合体を提供する。一実施形態において、水素添加触媒の担体構造体を形成する無機酸化物として、α−アルミナ、例えば、表面積０．１〜１．０ｍ２／ｇのα−アルミナが挙げられる。
【手続補正７】
【補正対象書類名】明細書
【補正対象項目名】００３９
【補正方法】変更
【補正の内容】
【００３９】
種々の触媒活性種が前記担体構造体上に担持されて触媒複合体を得る。活性種の例として、ＶＩ、ＶＩＩ及びＶＩＩＩ族の金属及び金属イオンが挙げられる。これらの金属及び金属イオンは対応金属塩又は金属錯体から負荷することができる。これらの金属及び金属イオンの中でも、低級アルケン類のオリゴマー化に効率的な、ニッケル塩から負荷されるニッケルイオンがオリゴマー化の活性種として好ましい。金属塩の例として金属硫酸塩、金属リン酸塩、金属シュウ酸塩、及び金属酢酸塩が挙げられる。硫酸ニッケルの水溶液、又は塩化ニッケル及び硫酸アンモニウムの水溶液から負荷されるニッケルイオンが、活性触媒種としてさらに好ましい。また、オリゴマー化の触媒種として使用される金属は、＋１又は＋２酸化状態であることが好ましい。オリゴマー化は酸触媒系であるので、酸及び酸性塩を支持体上に担持させ、これを触媒として使用できる。さらにニッケルイオンを含むオリゴマー化触媒は、硫酸アンモニウムのような硫酸塩、リン酸アンモニウムのようなリン酸塩及び硫酸、リン酸又はトルエン硫酸のような酸の溶液に曝露することによってさらに増強されうる。このような溶液を本明細書では、触媒増強剤と言う。
【手続補正８】
【補正対象書類名】明細書
【補正対象項目名】００４１
【補正方法】変更
【補正の内容】
【００４１】
パラジウム、白金、ロジウム及びニッケルの金属錯体から負荷される金属は、本明細書に記載するニッケル触媒によるブテンのオリゴマー化によって生成されるオクテン類及びメチル置換ペンテン類の水素添加を始めとするアルケン類の水素添加に効率的である。金属錯体は、例えば、１以上の炭素、水素、酸素、窒素及びリン原子を含むリガンドを含むことができる。また、前記塩から誘導される金属イオンが還元され活性な金属種を得る場合、この金属塩を水素添加プロセスにおける触媒種として使用することもできる。
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
触媒蒸留装置において無作為充填材料及び触媒として使用される触媒複合体であって、
ａ）非ゼオライト無機酸化物で構成され、空隙率が０．３０〜０．９５の範囲であり、表面積が４０ｍ２／ｇ〜５００ｍ２／ｇである担体構造体であって、リング、中空シリンダー、２、３又は４枚のセル隔壁を有する、交差又は複数隔壁リング又はシリンダー、鞍状体、中実リング、中実シリンダー、球及びハニカム体から選択される形状をもつ担体構造体と、
ｂ）前記担体構造体上に担持された、第ＶＩＩＩ族金属を含む触媒活性種を触媒複合体重量の０．０１〜１０重量％と
からなる触媒複合体。
【請求項２】
前記空隙率が０．３０〜０．９５であり、表面積が５０ｍ２／ｇ〜５００ｍ２／ｇである、触媒蒸留装置における無作為充填材料及び触媒として使用するための請求項１に記載の触媒複合体。
【請求項３】
前記無機酸化物が、アルミナ、シリカ、チタニア、ジルコニア及びこれらの混合物からなる群から選択される、触媒蒸留装置における無作為充填材料及び触媒として使用するための請求項１又は２に記載の触媒複合体。
【請求項４】
前記無機酸化物がγ−アルミナである、触媒蒸留装置における無作為充填材料及び触媒として使用するための請求項１又は２に記載の触媒複合体。
【請求項５】
前記無機酸化物がα−アルミナである、触媒蒸留装置における無作為充填材料及び触媒として使用するための請求項１又は２に記載の触媒複合体。
【請求項６】
前記担体構造体がラシヒリングの形状である、触媒蒸留装置における無作為充填材料及び触媒として使用するための請求項１〜５のうちのいずれか一項に記載の触媒複合体。
【請求項７】
前記ＶＩＩＩ族金属がニッケルである、触媒蒸留装置における無作為充填材料及び触媒として使用するための請求項１〜６の触媒複合体。
【請求項８】
前記ＶＩＩＩ族金属が、金属塩又は金属錯体の形態である、触媒蒸留装置における無作為充填材料及び触媒として使用するための請求項１〜７の内のいずれか一項に記載の触媒複合体。
【請求項９】
前記金属塩がイオンの状態である、触媒蒸留装置における無作為充填材料及び触媒として使用するための請求項８に記載の触媒複合体。
【請求項１０】
前記金属塩が、金属硫酸塩、金属リン酸塩、金属シュウ酸塩、又は金属酢酸塩である、触媒蒸留装置における無作為充填材料及び触媒として使用するための請求項８に記載の触媒複合体。
【請求項１１】
前記触媒活性種が硫酸ニッケルである、触媒蒸留装置における無作為充填材料及び触媒として使用するための請求項１〜６の内のいずれか一項に記載の触媒複合体。
【請求項１２】
前記触媒活性種が塩化ニッケルである、触媒蒸留装置における無作為充填材料及び触媒として使用するための請求項１〜６の内のいずれか一項に記載の触媒複合体。
【請求項１３】
前記触媒活性種が、硫酸アンモニウム又はリン酸アンモニウムとの混合物である、触媒蒸留装置における無作為充填材料及び触媒として使用するための請求項９〜１２の内のいずれか一項に記載の触媒複合体。
【請求項１４】
前記触媒活性種が、ＶＩＩＩ族金属と炭素、水素、酸素、窒素及びリンからなる群から選択される１以上の原子を含むリガンドとを含む、触媒蒸留装置における無作為充填材料及び触媒として使用するための請求項１〜６の内のいずれか一項に記載の触媒複合体。
【請求項１５】
前記ＶＩＩＩ族金属がゼロ酸化状態である、触媒蒸留装置における無作為充填材料及び触媒として使用するための請求項１４に記載の触媒複合体。
【請求項１６】
前記ＶＩＩＩ族金属が、パラジウム、白金又はロジウムである、触媒蒸留装置における無作為充填材料及び触媒として使用するための請求項１〜６の内のいずれか一項に記載の触媒複合体。
【請求項１７】
低級アルケンを触媒蒸留条件下で、請求項１〜１６の内のいずれか一項に記載の触媒複合体に接触させることを特徴とする、低級アルケンをＣ６〜Ｃ１２アルケンへ選択的に二量化する方法。
【請求項１８】
前記低級アルケンが、１−ブテン、２−ブテン及びイソブテンから選択され、Ｃ６〜Ｃ１２アルケンがトリメチルペンテン、ｎ−オクテン、ジメチルヘキセン及びメチルヘプテンから選択される、請求項１７に記載の方法。
【請求項１９】
前記触媒複合体が、不活性蒸留充填物と混合される、請求項１７又は１８に記載の方法。
【請求項２０】
前記触媒複合体の不活性蒸留充填物に対する比が、１０：１〜１：１０である、請求項１９に記載の方法。
【請求項２１】
前記触媒複合体及び不活性蒸留充填物が、触媒蒸留カラムの分離された区域で使用される、請求項１９に記載の方法。
【請求項２２】
前記低級アルケンが、Ｃ４アルケンであり、Ｃ６〜Ｃ１２アルケンが主にＣ８アルケンである、請求項１７に記載の方法。
【請求項２３】
前記Ｃ８アルケンがトリメチルペンテンである、請求項２２に記載の方法。
【請求項２４】
触媒蒸留条件下で、アルケンを請求項１４〜１６の内のいずれか一項に記載の触媒複合体及び水素に接触させることを特徴とする、アルケンをアルカンに水素添加する方法。
【請求項２５】
前記アルケンが、トリメチルペンテン、ｎ−オクテン、ジメチルヘキセン及びメチルヘプテンから選択される、請求項２４に記載の方法。
【請求項２６】
前記触媒複合体が、不活性蒸留充填物と混合されている、請求項２４又は２５に記載の方法。
【請求項２７】
前記触媒複合体の不活性蒸留充填物に対する比が、１０：１〜１：１０である、請求項２６に記載の方法。
【請求項２８】
前記触媒複合体及び不活性蒸留充填物が、触媒蒸留カラムの分離された区域で使用される請求項２６に記載の方法。
【請求項２９】
前記アルケンがトリメチルペンテンであり、前記アルカンがトリメチルペンタンである、請求項２４〜２８の内のいずれか一項に記載の方法。
【請求項３０】
ハイオクタン化合物を調製する方法であって、
ａ）Ｃ２〜Ｃ６アルケンを、触媒蒸留条件下で請求項１〜１６の内のいずれか一項に記載の触媒複合体と接触させてＣ６〜Ｃ１８アルケンを得る工程と、
ｂ）前記工程ａ）で得たＣ６〜Ｃ１８アルケンを、触媒蒸留条件下で請求項１４〜１６の内のいずれか一項に記載の触媒複合体及び水素と接触させてＣ６〜Ｃ１８アルカンを得る工程と
からなることを特徴とする方法。
【請求項３１】
前記工程ａ）及びｂ）を単一触媒蒸留カラムで実施する、請求項３０に記載の方法。
【請求項３２】
前記工程ａ）及びｂ）を分離された触媒蒸留カラムで実施する、請求項３０に記載の方法。
【請求項３３】
前記Ｃ２〜Ｃ６アルケンがＣ４アルケンであり、前記Ｃ６〜Ｃ１８アルケンがＣ８アルケンである、請求項３０又は３１に記載の方法。
【請求項３４】
前記Ｃ８アルケンがトリメチルペンテンである、請求項３３に記載の方法。
【請求項３５】
ハイオクタン化合物を調製する方法であって、
ａ）イソブテンを触媒蒸留条件下で請求項１〜１６の内のいずれか一項に記載の触媒複合体と接触させてトリメチルペンテンを得る工程と、
ｂ）前記トリメチルペンテンをバッチ式反応条件下又は水素添加反応条件下で水素添加触媒及び水素と接触させてトリメチルペンタンを得る工程と、
からなる方法。
【請求項３６】
Ｃ２〜Ｃ６アルケン類の混合物を触媒蒸留条件下で請求項１〜１６の内のいずれか一項に記載の触媒複合体と接触させることを特徴とする、Ｃ６〜Ｃ１８アルケン類の製造方法。
【請求項３７】
混合物中の各Ｃ２〜Ｃ６アルケンが、単一触媒蒸留カラム中にある異なる反応区域内でオリゴマー化される、請求項３６に記載の方法。
【請求項３８】
各Ｃ２〜Ｃ６アルケンが、２つ以上結合された触媒蒸留カラム中にある異なる反応区域内でオリゴマー化される、請求項３６に記載の方法。
【請求項３９】
Ｃ２〜Ｃ６アルケン類の混合物が、１つ以上のＣ４アルケン類を含む、請求項３６〜３８の内のいずれか一項に記載の方法。
【請求項４０】
Ｃ２〜Ｃ６アルケン類とＣ１〜Ｃ６アルカン類との混合物を、触媒蒸留条件下で請求項１〜１６の内のいずれか一項に記載の触媒複合体と接触させることを特徴とする、低級アルケンをＣ６〜Ｃ１８アルケンに選択的にオリゴマー化する方法。
【請求項４１】
触媒蒸留装置における無作為充填水素添加触媒として使用される触媒複合体であって、前記触媒複合体が、
ａ）無機酸化物で構成され、空隙率が０．３０〜０．９５の範囲である担体構造体であって、リング、中空シリンダー、２、３又は４枚のセル隔壁を有する、交差又は複数隔壁リング又はシリンダー、サドル、中実リング、中実シリンダー、球及びハニカム体から選択される形状をもつ担体構造体と、
ｂ）前記担体構造体上に担持された、触媒複合体重量の０．０１〜１０重量％のパラジウム、白金又はロジウムと
を含む。
【請求項４２】
前記無機酸化物がα−アルミナである、触媒蒸留装置における無作為充填水素添加触媒として使用するための請求項４１に記載の触媒複合体。
【請求項４３】
前記α−アルミナの表面積が０．１〜１．０ｍ２／ｇである、触媒蒸留装置において無作為充填水素添加触媒として使用するための請求項４２に記載の触媒複合体。
【請求項４４】
ブタジエンを触媒蒸留条件下で、請求項４１〜４３の内のいずれか一項に記載の触媒複合体及び水素と接触させることを特徴とする、ブタジエンを水素添加する方法。
【請求項４５】
Ｃ３留分中のメチルアセチレン及びプロパジエンを選択的に水素添加してプロピレンを得る方法であって、Ｃ３留分を触媒蒸留条件下で請求項４１〜４３の内のいずれか一項に記載の触媒複合体及び水素と接触させることからなる方法。
【請求項４６】
流体接触分解反応（ＦＣＣ）流中のアレン及びプロピンを選択的に水素添加する方法であって、ＦＣＣ流を触媒蒸留条件下で請求項４１〜４３の内のいずれか一項に記載の触媒複合体及び水素と接触させることからなる方法。
【請求項４７】
ラフィネートＩ又はラフィネートＩＩ流中のブタジエンを選択的に水素添加してブテンを得る方法であって、ラフィネートＩ又はラフィネートＩＩ流を触媒蒸留条件下で請求項４１〜４３の内のいずれか一項に記載の触媒複合体及び水素と接触させることからなる方法。
【国際調査報告】
2007513753.tif 000017
2007513753.tif 000018
2007513753.tif 000019
2007513753.tif 000020
2007513753.tif 000021